(57)【要約】  光学フィルタは、光学的に透明なマトリックス材料と、マトリックス材料中に分散した二十面体又は十二面体の対称性を有するナノフォトニック材料とを含む材料から製造された基板を含んでいてもよい。【選択図】図１
2019518995.tif 000002
【特許請求の範囲】
【請求項１】
光学的に透明なマトリックス材料と、前記マトリックス材料中に分散した二十面体又は十二面体の対称性を有するナノフォトニック材料と、を含む材料でできた基板を備える、光学フィルタ。
【請求項２】
前記ナノフォトニック材料がフラーレン分子を含む、請求項１に記載の光学フィルタ。
【請求項３】
前記ナノフォトニック材料がＣ６０フラーレン分子を含む、請求項２に記載の光学フィルタ。
【請求項４】
前記マトリックス材料が、可視周波数範囲及び／又は赤外周波数範囲において光学的に透明である、請求項１〜３のいずれか一項に記載の光学フィルタ。
【請求項５】
前記マトリックス材料がガラス及びプラスチックのうちの少なくとも１つを含む、請求項１〜４のいずれか一項に記載の光学フィルタ。
【請求項６】
前記プラスチックが熱可塑性樹脂である、請求項５に記載の光学フィルタ。
【請求項７】
前記熱可塑性樹脂がポリ（メチルメタクリレート）である、請求項６に記載の光学フィルタ。
【請求項８】
前記基板における前記ナノフォトニック材料の質量分率が約１・１０−３〜０．３の範囲にある、請求項１〜７のいずれか一項に記載の光学フィルタ。
【請求項９】
前記ナノフォトニック材料の質量分率が約１．７５・１０−３である、請求項８に記載の光学フィルタ。
【請求項１０】
光源と、請求項１〜９のいずれか一項に記載の光学フィルタとを備える、照射装置。
【請求項１１】
前記光源と前記光学フィルタとの間に配置された偏光素子をさらに備える、請求項１０に記載の照射装置。
【請求項１２】
前記偏光素子が直線偏光素子として構成されている、請求項１１に記載の照射装置。
【請求項１３】
前記直線偏光素子がブルースター偏光板として構成されている、請求項１２に記載の照射装置。
【請求項１４】
請求項１〜９のいずれか一項に記載の光学フィルタを製造する方法であって、
懸濁された、前記マトリックス材料と、二十面体又は十二面体の対称性を有する前記ナノフォトニック材料と、を含む液体混合物を調製するステップ、
前記混合物を金型に注型するステップ、
前記混合物を前記金型内で凝固させ、それにより前記光学フィルタを形成するステップ、及び
前記光学フィルタを前記金型から取り出すステップ
を含む、方法。
【請求項１５】
前記液体混合物を調製する前記ステップが、
前記マトリックス材料を含む第一の液体予備混合物を用意すること、
前記第一の予備混合物を第一の期間にわたり混合すること、
溶媒中に溶解したナノフォトニック材料を前記第一の予備混合物に混ぜ入れ、それにより第二の予備混合物を生成すること、及び
前記第二の予備混合物を第二の期間にわたり混合し、それにより前記溶媒を蒸発させ、懸濁された、前記マトリックス材料と、前記ナノフォトニック材料と、を含む前記液体混合物を生成すること
を含む、請求項１４に記載の方法。
【請求項１６】
前記第二の予備混合物の混合が、室温を上回る温度で実施される、請求項１４又は１５に記載の方法。
【請求項１７】
前記ナノフォトニック材料が、Ｃ６０フラーレン及び／若しくは高次フラーレン並びに／又は二十面体及び十二面体の対称性を有する他の材料を含む、請求項１４〜１６のいずれか一項に記載の方法。
【請求項１８】
前記マトリックス材料がポリ（メチルメタクリレート）を含む、請求項１４〜１７のいずれか一項に記載の方法。
【請求項１９】
前記第一の予備混合物がポリ（メチルメタクリレート）及びメチルメタクリレートを含む、請求項１８に記載の方法。
【請求項２０】
前記第一の予備混合物におけるポリ（メチルメタクリレート）の重量分率が０．７〜０．９の範囲にある、請求項１９に記載の方法。
【請求項２１】
前記第一の予備混合物におけるメチルメタクリレートの重量分率が０．１〜０．３の範囲にある、請求項１９又は２０に記載の方法。
【請求項２２】
前記混合物を前記金型内で凝固させる前記ステップが、前記混合物を前記金型内で第一の温度から第二の温度に加熱して、その後、前記混合物を前記第二の温度から第三の温度に冷却することを含む、請求項１４〜２１のいずれか一項に記載の方法。
【発明の詳細な説明】
【技術分野】
【０００１】
[001]一般的には、様々な実施形態が、光学フィルタ、光学フィルタを含む照射装置、及び光学フィルタを製造する方法に関する。
【背景技術】
【０００２】
[002]複合誘電体系を通した光の伝播は、ここ数年で精力的な研究の対象となった。複合誘電体系のなかでも、準結晶、特にフィボナッチ型の準結晶は、光との相互作用の観点でその並外れた特性を理由に、科学者の関心を惹きつけてきた（Ｌｕｃａ  Ｄａｌ  Ｎｅｇｒｏ、２００３）。
【０００３】
[003]準結晶、特にフィボナッチ型の準結晶との相互作用により、明確に定められた偏光状態及び明確に定められた角運動量分布を有する光を生み出すことができる。また、このことにより、このように生み出された光線と物質、例えば生物組織との相互作用が明確に定める機会が与えられる。
【０００４】
[004]明確に定められた偏光状態及び明確に定められた角運動量分布を有する光は、光学フィルタにより得ることが可能である。
【０００５】
[005]先に論じた機会を十分に活用するためには、光学的特性が経時的に悪化しないロバストな光学フィルタが必要とされる。
【発明の概要】
【０００６】
[006]本発明の一態様によると、光学フィルタが提供される。光学フィルタは、光学的に透明なマトリックス材料と、マトリックス材料中に分散した二十面体又は十二面体の対称性を有するナノフォトニック材料とを含む材料でできた基板を含んでいてもよい。
【０００７】
[007]本発明の別の態様によると、光学フィルタを製造する方法が提供される。この方法は、懸濁された、マトリックス材料と、ナノフォトニック材料と、を含む液体混合物を調製するステップ、混合物を金型に注型するステップ、混合物を金型内で凝固させ、それにより光学フィルタを形成するステップ、及び光学フィルタを金型から取り出すステップを含んでいてもよい。
【０００８】
[008]図面において、一般的には、類似した参照符号は、異なる図全体にわたり同じ部分を指す。図面は、必ずしも縮尺通りではなく、一般的には、本発明の原理を説明することに重きが置かれている。以下の説明において、以下の図面を参照して、様々な本発明の実施形態を説明する。
【図面の簡単な説明】
【０００９】
【図１】本発明による光学フィルタを含む照射装置の概略図である。
【図２】光学フィルタの一部を示す図である。
【図３】二十面体群に関するエネルギー対称性の関係を示す表である。
【図４Ａ】直線偏光の概略図である。
【図４Ｂ】図４Ａに示される直線偏光の角運動量分布の概略図である。
【図５】過偏光（hyperpolarized light）の概略図である。
【図６】過偏光のスペクトルを示す図である。
【図７】一般的な黄色のフィルタを通過した後の直線偏光のスペクトルを示す図である。
【図８】図６及び７を組み合わせたスペクトルを示す図である。
【図９】コラーゲン線維の一部の概略図を示す図である。
【図１０Ａ】優れた生物物理学的皮膚状態を有する被検者の左手（上側）及び右手（下側）の皮膚から、光磁気イメージング分光法（ＯＭＩＳ）により得られたスペクトルを示す図である。
【図１０Ｂ】非常に良好な生物物理学的皮膚状態を有する被検者の左手（上側）及び右手（下側）の皮膚から、光磁気イメージング分光法（ＯＭＩＳ）により得られたスペクトルを示す図である。
【図１０Ｃ】標準的な生物物理学的皮膚状態を有する被検者の左手（上側）及び右手（下側）の皮膚から、光磁気イメージング分光法（ＯＭＩＳ）により得られたスペクトルを示す図である。
【図１０Ｄ】非標準的な生物物理学的皮膚状態を有する被検者の左手（上側）及び右手（下側）の皮膚から、光磁気イメージング分光法（ＯＭＩＳ）により得られたスペクトルを示す図である。
【図１１Ａ】直線偏光で照射する前の標準的な生物物理学的皮膚状態を有する被検者の左手の皮膚のＯＭＩＳスペクトルを示す図である。
【図１１Ｂ】過偏光で照射する前の標準的な生物物理学的皮膚状態を有する被検者の右手の皮膚のＯＭＩＳスペクトルを示す図である。
【図１２Ａ】一般的な黄色のフィルタを通過した直線偏光で照射した後の標準的な生物物理学的皮膚状態を有する被検者の左手の皮膚のＯＭＩＳスペクトルを示す図である。
【図１２Ｂ】過偏光で照射した後の標準的な生物物理学的皮膚状態を有する被検者の右手の皮膚のＯＭＩＳスペクトルを示す図である。
【図１３Ａ】直線偏光で照射する前の非標準的な生物物理学的皮膚状態を有する被検者の左手の皮膚のＯＭＩＳスペクトルを示す図である。
【図１３Ｂ】過偏光で照射する前の非標準的な生物物理学的皮膚状態を有する被検者の右手の皮膚のＯＭＩＳスペクトルを示す図である。
【図１４Ａ】一般的な黄色のフィルタを通過した直線偏光で照射した後の非標準的な生物物理学的皮膚状態を有する被検者の左手の皮膚のＯＭＩＳスペクトルを示す図である。
【図１４Ｂ】過偏光で照射した後の非標準的な生物物理学的皮膚状態を有する被検者の右手の皮膚のＯＭＩＳスペクトルを示す図である。
【図１５】光学フィルタを製造する例示的な方法のフローチャートを示す図である。
【図１６】懸濁された、マトリックス材料と、ナノフォトニック材料と、を含む液体混合物を調製するステップに含まれる例示的なステップを示す図である。
【図１７Ａ】スクリーンに投射されたある種類の光の光点を示す図である。
【図１７Ｂ】スクリーンに投射されたある種類の光の光点を示す図である。
【図１７Ｃ】スクリーンに投射されたある種類の光の光点を示す図である。
【図１７Ｄ】スクリーンに投射されたある種類の光の光点を示す図である。
【発明を実施するための形態】
【００１０】
[009]以下の詳細な説明は添付図面に関連し、この添付図面により、特定の詳細及び本発明を実践可能な実施形態が例示的に示される。
【００１１】
[0010]本明細書において、「例示的な」という言葉は、「例、事例又は例示としての役割を果たす」を意味するために使用される。本明細書において「例示的」として記載されるいかなる実施形態又は設計も、必ずしも他の実施形態又は設計よりも好適又は有利であると解釈されるべきであるとは限らない。
【００１２】
[0011]図１は、例示的な照射装置１００の概略図を示す。照射装置１００は、光源１０２及び光学フィルタ１０４を含んでいてもよい。光源１０２は、拡散した非偏光光線１０６、すなわち偏光状態が相関関係にない異なるエネルギーの光子を含む光線を放出するように構成されていてもよい。非偏光光線１０６を偏光光線１０８に変換するために、照射装置１００は、光源１０２と光学フィルタ１０４との間に配置された偏光素子１１０をさらに含んでいてもよい。偏光素子１１０は、特定の偏光の光波を通過させ、他の偏光の光波を遮断するように構成されている。このように、偏光素子１１０を通過する光は、明確に定められた偏光を有する。
【００１３】
[0012]例示的な照射装置において、偏光素子１１０は、直線偏光素子１１０、すなわち入射光線１０６を直線偏光光線１０８に変換する偏光素子として構成されていてもよい。この照射装置は図１に図示されている。
【００１４】
[0013]直線偏光素子１１０は、吸収型偏光板又はビーム分割型偏光板として構成されていてもよい。吸収型偏光板において、不所望な偏光状態を有する光波は、偏光板により吸収される。ビーム分割型偏光板は、入射光線を分割して偏光状態が異なる２つの光線にするように構成されている。
【００１５】
[0014]吸収型偏光板とは異なり、ビーム分割型偏光板は、不所望な偏光状態を有する光線のエネルギーを散逸せずに済むため、高い強度を有する光線を扱うことができる。
【００１６】
[0015]ビームを分割して偏光状態の異なる２つのビームにすることは、反射により実施可能である。光が傾斜して２つの透明な材料の間の界面から反射する場合、反射率は、入射面内で偏光した光と入射面に対して垂直に偏光した光とで異なる。特別な入射角においては、反射光全体が、入射面に対して垂直な平面内で偏光している。この入射角は、ブルースター角として知られている。この偏光スキームに基づく偏光板は、ブルースター偏光板と称される。
【００１７】
[0016]例示的な実施形態において、直線偏光素子１１０は、ブルースター偏光板として構成されていてもよい。このように、直線偏光光線は、単純な配置で用意されていてもよく、先に言及したように、偏光素子１１０において光エネルギーを散逸させる必要がないため、直線偏光素子１１０は、大きな光強度を扱うことができる。
【００１８】
[0017]光学フィルタ１０４の一部を図２に図示する。光学フィルタ１０４は、光学的に透明なマトリックス材料１１６と、マトリックス材料１１６中に分散した二十面体又は十二面体の対称性を有するナノフォトニック材料１１８とを含む材料でできた基板１１２を含んでいてもよい。
【００１９】
[0018]ナノフォトニック材料１１８は、マトリックス材料１１６中に分散したナノフォトニック粒子１２０を含んでいてもよい。ナノフォトニック材料１２０は、二十面体／十二面体の対称性を有するフラーレン分子、例えばＣ６０フラーレン又は高次フラーレンを含んでいてもよい。
【００２０】
[0019]本文脈において、マトリックス材料１１６中に分散したナノフォトニック材料１１８とは、少なくとも幾つかのナノフォトニック粒子１２０がマトリックス材料１１６に埋め込まれていること、すなわち、少なくとも幾つかのナノフォトニック粒子１２０がマトリックス材料１１６により完全に囲まれていることを意味する。例示的な光学フィルタ１０４において、大部分のナノフォトニック粒子１２０又はすべてのナノフォトニック粒子１２０さえ、マトリックス材料１１６に埋め込まれている。例示的な光学フィルタ１０４において、ナノフォトニック材料１１８は、マトリックス材料１１６全体に均質に分布している。
【００２１】
[0020]ナノフォトニック材料１１８は、マトリックス材料１１６中に分散しているため、非常に効率的に外部影響から保護されており、それにより、光学フィルタ１０４のナノフォトニック含量が経時的に変化して光学フィルタ１０４の光学的特性が必然的に変化することが防止される。このようにして、信頼できる光学的特性を有するロバストな光学フィルタ１０４が提供される。
【００２２】
[0021]基板１１２におけるナノフォトニック材料１１８の質量分率は、約１・１０−３〜０．３の範囲にあってもよい。例示的な実施形態において、基板１１２におけるナノフォトニック材料１１８の質量分率は、約１．７５・１０−３であってもよい。
【００２３】
[0022]マトリックス材料１１６は、可視波長範囲及び／又は赤外波長範囲において、光学的に透明であってもよい。
【００２４】
[0023]マトリックス材料は、ガラス及びプラスチックのうちの少なくとも１つを含んでいてもよい。プラスチックは熱可塑性樹脂であってもよい。例示的な光学フィルタ１０４において、マトリックス材料１１６は、ポリ（メチルメタクリレート）（ＰＭＭＡ）を含んでいても、完全にポリ（メチルメタクリレート）（ＰＭＭＡ）から製造されていてもよい。ＰＭＭＡは、頑丈かつ軽量な材料である。ＰＭＭＡは、密度が１．１７〜１．２０ｇ／ｃｍ３であり、これはガラスの密度の半分未満である。さらに、ＰＭＭＡは、光に対する透過率が９０％までと高く、このことは、光学フィルタのマトリックス材料１１６として用いるのに非常に重要である。
【００２５】
[0024]これより、光学フィルタ１０４の動作原理に移る。先に言及したように、ナノフォトニック材料１１８は、フラーレン、例えばＣ６０を含んでいてもよい。Ｃ６０は、１２個の五角形及び２０個の六角形内に規則的に並べられた６０個の炭素原子から成る。
【００２６】
[0025]Ｃ６０は２つの結合長を有する。第一の結合長は、２個の六角形の辺に沿っており、第二の結合長は、六角形の辺と五角形の辺との間にあり、第一の結合長は、第二の結合長より大きい。
【００２７】
[0026]Ｃ６０は、古典的及び量子力学的な特性の双方を示す分子である（Ｍａｒｋｕｓ  Ａｒｎｄｔ等、Ｗａｖｅ−ｐａｒｔｉｃｌｅ  ｄｕａｌｉｔｙ、Ｓｃｉｅｎｃｅ、第４０１巻、６８０〜６８２頁、１９９９）。Ｃ６０は、直径が約１ｎｍである。Ｃ６０分子は、固体状態、例えば、結晶又は薄膜では毎秒約３・１０１０回、溶液では毎秒約１．８・１０１０回、回転する。Ｃ６０分子の回転は、異方性である（全方向に向いている）。Ｃ６０クラスターは、フィボナッチ型の分子結晶（準結晶）である。
【００２８】
[0027]準結晶は、単純な決定論的法則に従って構成された非周期的な構造である。フィボナッチ準結晶は、以下のフィボナッチ生成スキームによる２つの異なる化合物Ａ及びＢを重ねることで形成された決定論的な非周期構造である：Ｓｊ＋１＝｛Ｓｊ−１，Ｓｊ｝、ｊについて１以上、ただしＳ０＝｛Ｂ｝及びＳ１＝｛Ａ｝。より下位の桁の数列は、Ｓ２＝｛ＢＡ｝、Ｓ３＝｛ＡＢＡ｝、Ｓ４＝｛ＢＡＡＢＡ｝などである。
【００２９】
[0028]フィボナッチスキームに従って構成されたその空間構造に加えて、Ｃ６０は、フィボナッチスキームに従ったエネルギー固有状態も有する。エネルギー固有状態は、Ｃ６０の相応する対称要素と一緒に、図３の掛け算表に示されている。Ｃ６０の重要な特性のうちの１つは、黄金比に一致する対称要素Ｃ５、Ｃ５２、Ｓ１０及びＳ１０３の場合、エネルギー固有状態Ｔ１ｇ、Ｔ２ｇ、Ｔ１ｕ及びＴ２ｕに基づく。
【００３０】
[0029]数学において、２つの量は、それら量の比が、それらの量の合計と、２つの量のうちの大きい方の量との比に等しい場合、黄金比Φにある。Φは、数学的にはΦ＝（１＋√５）／２≒１．６２と表すことができる。
【００３１】
[0030]Ｃ６０の上記の固有状態の共鳴放射（resonantemission）により、入射した直線偏光は、過偏光に変換される。より詳細には、過偏光を、Ｃ６０のエネルギー固有状態Ｔ１ｇ、Ｔ２ｇ、Ｔ１ｕ及びＴ２ｕの共鳴放射として生み出すことができる。対称性Ｃ５、Ｃ５２、Ｓ１０及びＳ１０３（図３）を有するこれらのエネルギー状態を有する光子は、直鎖状の平面に規則的に並べられているのではなく、フィボナッチの法則（「ひまわり」）に従った角度で曲がった水平面に規則的に並べられている。
【００３２】
[0031]次に、直線偏光と過偏光との間の差について、図４Ａ、４Ｂ及び５を参照して説明する。
【００３３】
[0032]図４Ａは、伝播方向に対して平行な直線状の隣接面で一列に並べられた３つの異なる波長１２２ａ、１２２ｂ、１２２ｃについて、直線偏光の性質を図示する。光子は、波長により規則的に並べられているのであって、それらの角運動量の観点で規則的に並べられているのではない（左及び右）。これは、図４Ｂで図示されている。図４Ｂにおいて、参照符号１２４ａ及び１２４ｂは、異なる角運動量の光子を表す。図４Ｂからはっきりと分かるように、直線偏光における光子の角運動量は、完全に拡散している。
【００３４】
[0033]図５は、過偏光１２６の性質を図示している。図５において、多くの異なる波長の光子が、中心点１２８から発せられ、波長及び角運動量の双方により各渦線に沿って規則的に並べられている。
【００３５】
[0034]角運動量が異なる光子の渦線パターンは、ひまわりの種のパターンに類似している。ひまわりの種は、渦線状に配置されており、一組の渦線が左回りになっており、１組の渦線が右回りになっている。右回りの渦線の数及び左回りの渦線の数は、フィボナッチ数列の数である。フィボナッチ生成スキームについては、準結晶に関して先に規定した。この生成スキームは、基本的なフィボナッチ数列から得られ、０、１、１、２、３、５、８、１３、２１、３４、５５．．．と表される。フィボナッチ数列における次の数は、連続する先の２つの数字をそれぞれ合計することで計算することができる。フィボナッチ数列のある数と直前の数との比が、黄金比Φにより求められる。
【００３６】
[0035]図５に示される過偏光における角運動量に関連する右回りの渦線及び左回りの渦線の数も、フィボナッチ数列により求められる。より詳細には、図５において、２１本の左回りの渦線及び３４本の右回りの渦線を見つけることができ、これらは、どちらもフィボナッチ数列の数である。よって、過偏光は、「黄金の光」とも称される。
【００３７】
[0036]さらに、図５からはっきりと分かるように、各渦線において、異なる波長の光子１３０ａ、１３０ｂ、１３０ｃは、隣接する平行面で直線偏光している。
【００３８】
[0037]上記の特性を有する過偏光は、光学フィルタ１０４中に存在するナノフォトニック材料１１８を有する偏光素子１１０により生じた直線偏光１０８の相互作用により生み出される。より詳細には、過偏光は、光学フィルタ１０４中に存在する二十面体の対称性を有するナノフォトニック材料１１８、例えばＣ６０との相互作用、又は光学フィルタ１０４中に存在する十二面体の対称性を有するナノフォトニック材料との相互作用により生み出される。
【００３９】
[0038]光学フィルタ１０４を通過した後の光、すなわち過偏光のスペクトルを図６に示す。比較用の一般的な黄色のフィルタを通過した後の直線偏光のスペクトルを図７に示す。どちらのスペクトルも、図８において同じプロットで示す。図８において、参照番号１３１ａは、過偏光のスペクトルを表し、参照番号１３１ｂは、一般的な黄色のフィルタを通過した後の直線偏光のスペクトルを表す。
【００４０】
[0039]図６〜８における強度分布は、約２００ｎｍ〜約１１００ｎｍ、すなわち紫外線〜近赤外線の波長範囲について示されている。
【００４１】
[0040]図６及び８に示されるように、光学フィルタ１０４は、波長を約４００ｎｍ未満に抑制し、かつ青色の波長範囲の低い透過率を有する。約７４０ｎｍで、光学フィルタ１０４の最大透過率であり、これは、青色光及び紫外光に比べて侵入深さがより大きいために、生物組織を効率的に刺激するのに望ましい。
【００４２】
[0041]図７及び８に示されるように、比較用の一般的な黄色のフィルタは、波長を約４７５ｎｍ未満（紫外光及び青色光）に抑制する。約７２０ｎｍで、比較用の一般的な黄色のフィルタの最大透過率であり、これは、光学フィルタ１０４の最大透過率の波長に近い。
【００４３】
[0042]本発明による光学フィルタ１０４及び比較用の一般的な黄色のフィルタは、類似した波長でそれらの最大透過率を有するものの、図８から明らかに分かるように、本発明による光学フィルタ１０４は、６６０〜１１００ｎｍの赤色及び赤外の波長範囲において積分透過率（integral transmittance）がより高い。
【００４４】
[0043]しかしこの理由から、本発明による光学フィルタ１０４は、比較用の一般的な黄色のフィルタに比べて、生物組織をより効率的に刺激することが可能になる。生物組織を刺激する観点で本発明による光学フィルタ１０４のさらにより重要な利点は、過偏光を生み出すその能力から生じ、生物組織、特にコラーゲンと過偏光との相互作用は、直線偏光とは対照的に、主に量子力学的な性質の相互作用である。
【００４５】
[0044]コラーゲンは、細胞外タンパク質であり、ヒトの皮膚の約３０％を占める。コラーゲン及びヒトの皮膚の約６０〜６５％を占める水は、ヒトの皮膚の主な構成要素である。よって、ヒトの皮膚の生物物理学的状態は、主に水とコラーゲンとの間の相互作用により決定される。
【００４６】
[0045]図９は、矢印として示される複数のコラーゲン分子１３４を含むコラーゲン線維１３２の一部の概略図を示す。図９から分かるように、コラーゲン分子は、複数の列Ｒ１〜Ｒ６で配置されている。個別のコラーゲン分子の長さＬは、約３００ｎｍである。すぐ隣の列にある隣接するコラーゲン分子１３４は、６７ｎｍのギャップＧ６７を空けてずらしてある。同じ列にあるすぐ隣のコラーゲン分子１３４は、３５ｎｍのギャップＧ３５を空けてずらしてある。
【００４７】
[0046]コラーゲンの生物物理学的状態は、ペプチド平面の振動状態により決定される。１つのペプチド平面の振動は、２つの隣接するペプチド平面の振動により決定される。隣接する平面の振動周波数の比は、黄金比Φにより求められる。よって、コラーゲンのペプチド平面の振動挙動は、フィボナッチの法則に従ったそれらの角運動量の観点で規則的に並べられた光子により、例えば過偏光により影響を受け得る。
【００４８】
[0047]細胞外空間にあるコラーゲンは、インテグリン及び細胞骨格タンパク質を介して、核と、したがってＤＮＡと結合している。よって、細胞外空間にあるコラーゲンを仲介することで過偏光により細胞核に影響を与える機会が存在する。
【００４９】
[0048]ヒトの皮膚の状態に対する過偏光の影響について、３０人の被検者を調べた。被検者の皮膚を過偏光に曝す前に、光磁気イメージング分光法（ＯＭＩＳ）により、被検者の左手及び右手の皮膚状態の特徴を明らかにした。それから、比較例として、被検者の皮膚を過偏光及び直線偏光に１０分にわたり曝した後に、ＯＭＩＳにより皮膚の特徴を再び明らかにし、皮膚に対する直線偏光及び過偏光の影響をそれぞれ調べた。
【００５０】
[0049]ＯＭＩＳは、電磁放射線と試料材料における価電子との相互作用に基づく診断技術であり、試料材料の電子の特性を調べることができる。このように、試料材料（不対電子／電子対）の常磁性特性及び反磁性特性を得ることができる。
【００５１】
[0050]ＯＭＩＳの物理的背景について以下で手短に論じる。ＯＭＩＳにおけるさらなる詳細は、Ｄ．Ｋｏｒｕｇａ等「Ｅｐｉｄｅｒｍａｌ  Ｌａｙｅｒｓ  Ｃｈａｒａｃｔｅｒｉｓａｔｉｏｎ  ｂｙ  Ｏｐｔｏ−Ｍａｇｎｅｔｉｃ  Ｓｐｅｃｔｒｏｓｃｏｐｙ  Ｂａｓｅｄ  ｏｎ  Ｄｉｇｉｔａｌ  Ｉｍａｇｅ  ｏｆ  Ｓｋｉｎ」Ａｃｔａ  Ｐｈｙｓｉｃａ  Ｐｏｌｏｎｉｃａ  Ａ、第１２１巻、Ｎｏ．３、６０６〜６１０頁（２０１２）、又はＤ．Ｋｏｒｕｇａ等「Ｗａｔｅｒ  Ｈｙｄｒｏｇｅｎ  Ｂｏｎｄｓ  Ｓｔｕｄｙ  ｂｙ  Ｏｐｔｏ−Ｍａｇｎｅｔｉｃ  Ｆｉｎｇｅｒｐｒｉｎｔ」Ａｃｔａ  Ｐｈｙｓｉｃａ  Ｐｏｌｏｎｉｃａ  Ａ、第１１７巻、Ｎｏ．５、７７７〜７８１頁（２０１０）、又はＬ．Ｍａｔｉｊａ「Ｎａｎｏｐｈｙｓｉｃａｌ  ａｐｐｒｏａｃｈ  ｔｏ  ｄｉａｇｎｏｓｉｓ  ｏｆ  ｅｐｉｔｈｅｌｉａｌ  ｔｉｓｓｕｅｓ  ｕｓｉｎｇ  Ｏｐｔｏ−ｍａｇｎｅｔｉｃ  ｉｍａｇｉｎｇ  ｓｐｅｃｔｒｏｓｃｏｐｙ」１５６〜１８６頁、「Ｎａｎｏｍｅｄｉｃｉｎｅ」、Ａｌｅｘａｎｄｅｒ  Ｓｅｉｆａｌｉａｎ、Ａｃｈａｌａ  ｄｅｌ  Ｍｅｌ及びＤｅｅｐａｋ  Ｍ．Ｋａｌａｓｋａｒ編、ＯＮＥ  ＣＥＮＴＲＡＬ  ＰＲＥＳＳ、Ｍａｎｃｈｅｓｔｅｒ、ＵＫ（２０１５）、又はＰ．−Ｏ．Ｍｉｌｅｎａ等「Ｏｐｔｏ−Ｍａｇｎｅｔｉｃ  Ｍｅｔｈｏｄ  ｆｏｒ  Ｅｐｓｔｅｉｎ−Ｂａｒｒ  Ｖｉｒｕｓ  ａｎｄ  Ｃｙｔｏｍｅｇａｌｏｖｉｒｕｓ  Ｄｅｔｅｃｔｉｏｎ  ｉｎ  Ｂｌｏｏｄ  Ｐｌａｓｍａ  Ｓａｍｐｌｅｓ」Ａｃｔａ  Ｐｈｙｓｉｃａ  Ｐｏｌｏｎｉｃａ  Ａ、第１１７巻、Ｎｏ．５、７８２〜７８５頁（２０１０）に見られる。
【００５２】
[0051]電磁波としての光は、互いに垂直な電波及び磁波を有する。光を偏光させることで、磁波及び電波を分割することができる。ある特定のタイプの偏光は、光が先に論じたブルースター角のもと入射する場合に生じる。この角度は、照射された試料中に存在する材料に特徴的である。
【００５３】
[0052]電気成分は選択的に検出可能であるため、磁気成分は、反射した偏光（電気成分）の強度を、反射した白色光の強度から引くことで求めることが可能である。分析試料の磁気特性は、このように得られた磁気成分に由来し得る。
【００５４】
[0053]ＯＭＩＳにより得られる一般的なスペクトルは、複数の正ピーク及び負ピークを含み、負ピークが、試料材料の反磁性特性を示す一方で、正ピークは、試料材料の常磁性特性を示す。
【００５５】
[0054]ＯＭＩＳにより得られる、３０人の被検者の左手及び右手の皮膚の特徴を明らかにする測定の結果を、図１０Ａ〜１０Ｄに示す。これらのプロットにおいて、横座標は、ｎｍで測定した波長差に相応し、縦座標は、任意単位（ａ．ｕ．）での強度に相応する。これらの図の上側のプロットに各左手についての結果を示し、下側のプロットに各右手についての結果を示す。
【００５６】
[0055]図１０Ａは、その皮膚が「優れた」生物物理学的皮膚状態を有することを特徴とする被検者の結果を示し、このことは、両方の手について類似したこれらのプロットに見られるピークが顕著であることを理由とする。４人の被検者の生物物理学的皮膚状態が、「優れた」と分類された。
【００５７】
[0056]図１０Ｂは、その皮膚が「非常に良好である」生物物理学的皮膚状態を有することを特徴とする被検者の結果を示し、このことは、両方の手について類似したこれらのプロットに見られるピークがなおも顕著であることを理由とする。１６人の被検者の生物物理学的皮膚状態が、「非常に良好である」と分類された。
【００５８】
[0057]図１０Ｃは、その皮膚が「標準的である」生物物理学的皮膚状態を有することを特徴とする被検者の結果を示す。図１０Ｃから分かるように、ピークは、図１０Ａ及び１０Ｂに示される、優れた状態及び非常に良好な状態に比べて、それほど顕著ではない。さらに、各被検者の両方の手のスペクトルの間に著しい差が存在する。８人の被検者の生物物理学的皮膚状態が、「標準である」と分類された。
【００５９】
[0058]図１０Ｄは、その皮膚が「標準的ではない」生物物理学的皮膚状態を有することを特徴とする被検者の結果を示す。図１０Ｄから分かるように、ピークは、図１０Ａ及び１０Ｂに示される、優れた状態及び非常に良好な状態に比べて、それほど顕著ではない。さらに、スペクトルの間で非常に顕著な差が存在する。２人の被検者の生物物理学的皮膚状態が、「標準的ではない」と分類された。
【００６０】
[0059]優れた生物物理学的皮膚状態を有する被検者及び非常に良好な生物物理学的皮膚状態を有する被検者から得られたスペクトルは、直線偏光及び過偏光での照射により達成可能な効果の間の比較には適しておらず、生物物理学的皮膚状態は、ほぼ改善され得ないため、以下では、標準的な生物物理学的皮膚状態を有する被検者及び非標準的な生物物理学的皮膚状態を有する被検者に関してのみ詳細に論じる。
【００６１】
[0060]図１１Ａ及び１１Ｂは、照射する前の標準的な生物物理学的皮膚状態を有する被検者の左手及び右手それぞれの生物物理学的皮膚状態を表すＯＭＩＳスペクトルを示す。図１２Ａ及び１２Ｂは、直線偏光及び過偏光でそれぞれ照射した後の標準的な生物物理学的皮膚状態を有する被検者の左手及び右手それぞれの生物物理学的皮膚状態を表すＯＭＩＳスペクトルを示す。図１２Ａは、直線偏光で照射した後の左手の皮膚のＯＭＩＳスペクトルを示し、図１２Ｂは、過偏光で照射した後の右手の皮膚のＯＭＩＳスペクトルを示す。
【００６２】
[0061]標準的な生物物理学的皮膚状態を有する被検者の生物物理学的皮膚状態に対する直線偏光の効果は、図１１Ａ及び１２Ａを比較することで推定することが可能である。
【００６３】
[0062]これらの図に示されるように、ピークの波長差（ＷＬＤ）は、照射の前後で類似している。このことは、各被検者の皮膚におけるコラーゲン及び水−コラーゲン複合物がどちらも安定していることを示す。
【００６４】
[0063]１０３〜１１０ｎｍのＷＬＤを有するピークについては、形状及び強度において変化（約−４．３〜−９．１５のａ．ｕ．）が存在し、このことは、３５ｎｍのコラーゲンギャップが普通であることを示す。
【００６５】
[0064]１１０〜１２０ｎｍのＷＬＤの間で、形状及び強度において僅かな変化（６．２５〜１０．９４のａ．ｕ．及び２１．６〜２３．５６のａ．ｕ．）が存在する。また、１２１．４〜１１９．１ｎｍでこのピークのシフトが僅かに存在し、このことは、コラーゲン−水複合物が安定していることを示す。
【００６６】
[0065]１２０〜１３０ｎｍのＷＬＤの間で、ピークの強度は、−２１．７〜−１９．６のａ．ｕ．で変化する。このことは、６７ｎｍのコラーゲンギャップの動力学が満足のゆくものではないことを示す。
【００６７】
[0066]標準的な生物物理学的皮膚状態を有する被検者の生物物理学的皮膚状態に対する過偏光の効果は、図１１Ｂ及び１２Ｂを比較することで分かる。
【００６８】
[0067]これらの図に示されるように、ピークの波長差（ＷＬＤ）は、照射の前後で類似している。このことは、各被検者の皮膚におけるコラーゲン及び水−コラーゲン複合物がどちらも安定していることを示す。
【００６９】
[0068]１０３〜１１０ｎｍのＷＬＤを有するピークについては、形状及び強度において大きな変化（約−１１．０〜−２０．２５のａ．ｕ．）が存在し、このことは、３５ｎｍのコラーゲンギャップの動力学が非常に良好であることを示す。
【００７０】
[0069]１１０〜１２０ｎｍのＷＬＤの間で、各ピークの形状及び強度において変化は存在しない。このピークのＷＬＤも変化しておらず、このことは、コラーゲン−水複合物が非常に安定していることを示す。
【００７１】
[0070]１２０〜１３０ｎｍのＷＬＤの間で、ピークの強度は、−２１．４〜−２５．６のａ．ｕ．で変化する。このことは、６７ｎｍのコラーゲンギャップの動力学が十分に良好であることを示す。
【００７２】
[0071]図１３Ａ及び１３Ｂは、照射する前の非標準的な生物物理学的皮膚状態を有する被検者の左手及び右手それぞれの生物物理学的皮膚状態を表すＯＭＩＳスペクトルを示す。図１４Ａ及び１４Ｂは、照射した後の非標準的な生物物理学的皮膚状態を有する被検者の左手及び右手それぞれの生物物理学的皮膚状態を表すＯＭＩＳスペクトルを示し、ここで図１４Ａは、直線偏光で照射した後の左手の皮膚のＯＭＩＳスペクトルを示し、図１４Ｂは、過偏光で照射した後の右腕の皮膚のＯＭＩＳスペクトルを示す。
【００７３】
[0072]非標準的な生物物理学的皮膚状態を有する被検者の生物物理学的皮膚状態に対する直線偏光の効果は、図１３Ａ及び１４Ａを比較することで分かる。
【００７４】
[0073]これらの図に示されるように、ピークの波長差（ＷＬＤ）は、照射の前後で類似している。このことは、各被検者の皮膚におけるコラーゲン及び水−コラーゲン複合物がどちらも満足のゆくものではないことを示す。
【００７５】
[0074]１０３〜１１０ｎｍのＷＬＤを有するピークについては、形状及び強度において変化（約−８．２〜−１５のａ．ｕ．）が存在するが、但し、１０４〜１１２ｎｍで８ｎｍの大きなＷＬＤシフトが伴い、このことは、３５ｎｍのコラーゲンギャップの動力学が満足のゆくものではないことを示す。
【００７６】
[0075]１１０〜１２０ｎｍのＷＬＤの間で、形状及び強度の双方において著しい変化（２０．００〜２７．１５のａ．ｕ．）が存在する。
【００７７】
[0076]さらに、約１３０ｎｍのＷＬＤで新たなピークが生じる。さらに、１２４．００ｎｍ〜１３６．２０ｎｍで、−１９．４〜−３１．５のａ．ｕ．の大きな強度差を伴って、負ピークのシフトが存在する。このことは、コラーゲン−水複合物が不安定であることを示す。さらに、ＷＬＤの範囲が広がり、このことは、６７ｎｍのコラーゲンギャップの動力学が満足のゆくものではないことを示す。
【００７８】
[0077]非標準的な生物物理学的皮膚状態を有する被検者の生物物理学的皮膚状態に対する過偏光の効果は、図１３Ｂ及び１４Ｂを比較することで分かる。
【００７９】
[0078]これらの図に示されるように、照射する前後のピークの１０ｎｍの波長差（ＷＬＤ）において大きなシフトが存在する。このことは、各被検者の皮膚におけるコラーゲン及び水−コラーゲン複合物がどちらも安定していないことを示す。
【００８０】
[0079]１０３〜１１０ｎｍのＷＬＤを有するピークについては、顕著な正ピーク及び負ピークをもたらすスペクトルの著しい変化が存在する。このことは、皮膚を過偏光で照射することで、３５ｎｍのコラーゲンギャップの非常に良好な動力学が確立され得ることを意味する。
【００８１】
[0080]１１０〜１２０ｎｍのＷＬＤの間で、１０ｎｍの大きなＷＬＤシフトが存在し、ピークの強度及び形状が変化した。このことは、コラーゲン−水複合物が不安定であることを示す。さらに、２つの右側のピークのＷＬＤの範囲は、１２３ｎｍ〜１３２ｎｍ及び１３２ｎｍ〜１４２ｎｍでシフトしており、このことは、６７ｎｍのコラーゲンギャップの動力学が満足のゆくものではないことを示す。
【００８２】
[0081]これらの測定は、標準的な生物物理学的皮膚状態を有するヒトの皮膚及び非標準的な生物物理学的皮膚状態を有するヒトの皮膚を照射することで、過偏光での皮膚の照射が、特に低いＷＬＤの範囲で、より良好な結果に達することを示す。
【００８３】
[0082]光学フィルタ１０４により直線偏光を過偏光へと変換する効率は、現在約６２％である。上記の結果を改善するためには、より高い変換効率が期待される。
【００８４】
[0083]以下で、本発明による光学フィルタ１０４を製造する方法について論じる。
【００８５】
[0084]図１５の例示的なフローダイアグラムに、例示的な方法を示す。方法２００は、
懸濁された、マトリックス材料と、二十面体又は十二面体の対称性を有するナノフォトニック材料と、を含む液体混合物を調製するステップ（２０２）、
液体混合物を金型に注型するステップ（２０４）、
混合物を金型内で凝固させ、それにより光学フィルタを形成するステップ（２０６）、及び
光学フィルタを金型から取り出すステップ（２０８）
を含んでいてもよい。
【００８６】
[0085]懸濁された、マトリックス材料と、ナノフォトニック材料と、を含む液体混合物を調製するステップ（２０２）の例示的なフローダイアグラムを図１６に示す。液体混合物を調製するステップは、
マトリックス材料を含む第一の液体予備混合物を用意すること（２０２−１）、
第一の予備混合物を第一の期間にわたり混合すること（２０２−２）、
溶媒中に溶解したナノフォトニック材料を第一の予備混合物に混ぜ入れ、それにより第二の予備混合物を生成すること（２０２−３）、及び
第二の予備混合物を第二の期間にわたり混合し、それにより溶媒を蒸発させ、懸濁された、マトリックス材料と、ナノフォトニック材料と、を含む液体混合物を生成すること（２０２−４）
を含んでいてもよい。
【００８７】
[0086]ナノフォトニック材料は、二十面体又は十二面体の対称性を有し、かつＣ６０を含んでいてもよい。マトリックス材料は、ポリ（メチルメタクリレート）（ＰＭＭＡ）を含んでいてもよい。
【００８８】
[0087]第一の予備混合物は、ポリ（メチルメタクリレート）及びメチルメタクリレート（ＭＭＡ）を含んでいてもよい。第一の予備混合物におけるＰＭＭＡの重量分率は、０．７〜０．９の範囲であってもよい。第一の予備混合物におけるＭＭＡの重量分率は、０．１〜０．３の範囲であってもよい。
【００８９】
[0088]第一の期間は、約２４時間であってもよい。第二の期間は、９６時間であってもよい。第二の予備混合物を混合することを、高温、例えば６０〜７５℃で実施して、溶媒、例えばトルエンの蒸発を補助してもよい。
【００９０】
[0089]混合物を金型内で凝固させるステップは、混合物を金型内で第一の温度、例えば２５℃から、第二の温度、例えば９０℃まで加熱して、その後、混合物を所定の期間にわたり第三の温度、例えば２５℃に冷却することを含んでいてもよい。所定の期間は、１２０〜１４０時間であってもよい。このような長い期間を選択することで、このように形成された光学フィルタにおける亀裂の生成を効率的に防止することができる。
【００９１】
[0090]このように、約１２００×１１００×２．５ｍｍ３の例示的な寸法を有する板状のブランクを製造することができた。このようなブランクから、５０ｍｍの例示的な直径を有する光学フィルタを切り出すことができる。
【００９２】
[0091]図１７Ａ〜１７Ｄでは、スクリーンへの様々な種類の光の投射が図示されている。
【００９３】
[0092]図１７Ａでは、スクリーンが周囲の拡散光で照らされている。
【００９４】
[0093]図１７Ｂでは、スクリーンが直線偏光光線で照らされている。図１７Ｂに示されるように、投影された光点は、光線の偏光含量に起因する白色のコア領域を有する。コア領域は、偏光が不完全であるために部分的に偏光した赤方遷移近赤外光を表す赤色の環に囲まれている。
【００９５】
[0094]図１７Ｃでは、一般的な黄色のフィルタを通過させた後の直線偏光光線でスクリーンが照らされている。この図に示されるように、投影された光点は、光線の直線偏光含量に起因する白色のコア領域を有する。コア領域は、フィルタにおける不純物を理由に部分的に偏光した光の黄色及び赤色の環で囲まれている。
【００９６】
[0095]図１７Ｄでは、本発明による光学フィルタを通過させた後の過偏光光線でスクリーンが照らされている。ここでは、顕著な内側の白色のコア領域は目視可能ではない。その理由は、直線偏光が過偏光に変換されたからである。この過偏光は、スクリーンにおいて、赤色及び黄色の点として現れる。
【００９７】
[0096]以下で、本開示の様々な態様を示す。
【００９８】
[0097]例１は、光学フィルタである。この光学フィルタは、光学的に透明なマトリックス材料と、マトリックス材料中に分散した二十面体又は十二面体の対称性を有するナノフォトニック材料とを含む材料でできた基板を含んでいてもよい。
【００９９】
[0098]例２において、例１に記載の発明の対象は、ナノフォトニック材料がフラーレン分子を含むことを任意選択で含んでいてもよい。
【０１００】
[0099]例３において、例２に記載の発明の対象は、ナノフォトニック材料がＣ６０フラーレン分子を含むことを任意選択で含んでいてもよい。
【０１０１】
[00100]例４において、例１〜３のいずれか一つに記載の発明の対象は、マトリックス材料が可視周波数範囲及び／又は赤外周波数範囲において光学的に透明であることを任意選択で含んでいてもよい。
【０１０２】
[00101]例５において、例１〜４のいずれか一つに記載の発明の対象は、マトリックス材料がガラス及びプラスチックのうちの少なくとも１つを含むことを任意選択で含んでいてもよい。
【０１０３】
[00102]例６において、例５に記載の発明の対象は、プラスチックが熱可塑性樹脂であることを任意選択で含んでいてもよい。
【０１０４】
[00103]例７において、例６に記載の発明の対象は、熱可塑性樹脂がポリ（メチルメタクリレート）であることを任意選択で含んでいてもよい。
【０１０５】
[00104]例８において、例１〜７のいずれか一つに記載の発明の対象は、基板におけるナノフォトニック材料の質量分率が約１・１０−３〜０．３の範囲にあることを任意選択で含んでいてもよい。
【０１０６】
[00105]例９において、例８に記載の発明の対象は、ナノフォトニック材料の質量分率が約１．７５・１０−３であることを任意選択で含んでいてもよい。
【０１０７】
[00106]例１０は、照射装置である。この照射装置は、光源及び例１〜９のいずれか一つに記載の光学フィルタを含んでいてもよい。
【０１０８】
[00107]例１１において、例１０に記載の発明の対象は、光源と光学フィルタとの間に配置された偏光素子を任意選択でさらに含んでいてもよい。
【０１０９】
[00108]例１２において、例１１に記載の発明の対象は、偏光素子が直線偏光素子として構成されていることを任意選択で含んでいてもよい。
【０１１０】
[00109]例１３において、例１２に記載の発明の対象は、直線偏光素子がブルースター偏光板として構成されていることを任意選択で含んでいてもよい。
【０１１１】
[00110]例１４は、例１〜９のいずれか一つに記載の光学フィルタを製造する方法である。この方法は、懸濁された、マトリックス材料と、二十面体又は十二面体の対称性を有するナノフォトニック材料と、を含む液体混合物を調製するステップ、混合物を金型に注型するステップ、混合物を金型内で凝固させ、それにより光学フィルタを形成するステップ、及び光学フィルタを金型から取り出すステップを含んでいてもよい。
【０１１２】
[00111]例１５において、例１４に記載の発明の対象は、液体混合物を調製するステップが、マトリックス材料を含む第一の液体予備混合物を用意すること、第一の予備混合物を第一の期間にわたり混合すること、溶媒中に溶解したナノフォトニック材料を第一の予備混合物に混ぜ入れ、それにより第二の予備混合物を生成すること、及び第二の予備混合物を第二の期間にわたり混合し、それにより溶媒を蒸発させ、懸濁された、マトリックス材料と、ナノフォトニック材料と、を含む液体混合物を生成することを含むことを任意選択で含んでいてもよい。
【０１１３】
[00112]例１６において、例１４又は１５に記載の発明の対象は、第二の予備混合物を混合することを、室温を上回る温度で実施することを任意選択で含んでいてもよい。
【０１１４】
[00113]例１７において、例１４〜１６のいずれか一つに記載の発明の対象は、ナノフォトニック材料が、Ｃ６０フラーレン及び／若しくは高次フラーレン並びに／又は二十面体及び十二面体の対称性を有する他の材料を含むことを任意選択で含んでいてもよい。
【０１１５】
[00114]例１８において、例１４〜１７のいずれか一つに記載の発明の対象は、マトリックス材料がポリ（メチルメタクリレート）を含むことを任意選択で含んでいてもよい。
【０１１６】
[00115]例１９において、例１８に記載の発明の対象は、第一の予備混合物がポリ（メチルメタクリレート）及びメチルメタクリレートを含むことを任意選択で含んでいてもよい。
【０１１７】
[00116]例２０において、例１９に記載の発明の対象は、第一の予備混合物におけるポリ（メチルメタクリレート）の重量分率が０．７〜０．９の範囲にあることを任意選択で含んでいてもよい。
【０１１８】
[00117]例２１において、例１９又は２０に記載の発明の対象は、第一の予備混合物におけるメチルメタクリレートの重量分率が０．１〜０．３の範囲にあることを任意選択で含んでいてもよい。
【０１１９】
[00118]例２２において、例１４〜２１のいずれか一つに記載の発明の対象は、混合物を金型内で凝固させるステップが、混合物を金型内で第一の温度から第二の温度に加熱して、その後、混合物を第二の温度から第三の温度に冷却することを含むことを任意選択で含んでいてもよい。
【０１２０】
[00119]特定の実施形態を参照して、本発明を詳細に示して説明してきたが、当業者であれば、添付の特許請求の範囲により規定される本発明の思想及び範囲から逸脱することなく、本明細書において形態及び詳細における様々な変更を加えることができると理解するものとする。したがって、本発明の範囲は、添付の特許請求の範囲により示され、よって、特許請求の範囲の等価の意味及び範囲内に入るあらゆる変更を包含することが意図される。
【図１】
2019518995.tif 000003
【図２】
2019518995.tif 000004
【図３】
2019518995.tif 000005
【図４Ａ】
2019518995.tif 000006
【図４Ｂ】
2019518995.tif 000007
【図５】
2019518995.tif 000008
【図６】
2019518995.tif 000009
【図７】
2019518995.tif 000010
【図８】
2019518995.tif 000011
【図９】
2019518995.tif 000012
【図１０Ａ−１０Ｄ】
2019518995.tif 000013
【図１１Ａ】
2019518995.tif 000014
【図１１Ｂ】
2019518995.tif 000015
【図１２Ａ】
2019518995.tif 000016
【図１２Ｂ】
2019518995.tif 000017
【図１３Ａ】
2019518995.tif 000018
【図１３Ｂ】
2019518995.tif 000019
【図１４Ａ】
2019518995.tif 000020
【図１４Ｂ】
2019518995.tif 000021
【図１５】
2019518995.tif 000022
【図１６】
2019518995.tif 000023
【図１７Ａ】
2019518995.tif 000024
【図１７Ｂ】
2019518995.tif 000025
【図１７Ｃ】
2019518995.tif 000026
【図１７Ｄ】
2019518995.tif 000027
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
光源と、
光学的に透明なマトリックス材料及び前記マトリックス材料中に分散した二十面体又は十二面体の対称性を有するナノフォトニック材料を含む材料でできた基板を備える光学フィルタと、
前記光源と前記光学フィルタとの間に配置されたブルースター偏光板と、を備える照射装置。
【請求項２】
前記ナノフォトニック材料がフラーレン分子を含む、請求項１に記載の照射装置。
【請求項３】
前記ナノフォトニック材料がＣ６０フラーレン分子を含む、請求項２に記載の照射装置。
【請求項４】
前記マトリックス材料が、可視周波数範囲及び／又は赤外周波数範囲において光学的に透明である、請求項１〜３のいずれか一項に記載の照射装置。
【請求項５】
前記マトリックス材料がガラス及びプラスチックのうちの少なくとも１つを含む、請求項１〜４のいずれか一項に記載の照射装置。
【請求項６】
前記プラスチックが熱可塑性樹脂である、請求項５に記載の照射装置。
【請求項７】
前記熱可塑性樹脂がポリ（メチルメタクリレート）である、請求項６に記載の照射装置。
【請求項８】
前記基板における前記ナノフォトニック材料の質量分率が約１・１０−３〜０．３の範囲にある、請求項１〜７のいずれか一項に記載の照射装置。
【請求項９】
前記ナノフォトニック材料の質量分率が約１．７５・１０−３である、請求項８に記載の照射装置。
【請求項１０】
光学的に透明なマトリックス材料及び前記マトリックス材料中に分散した二十面体又は十二面体の対称性を有するナノフォトニック材料を含む材料でできた基板を備える光学フィルタを製造する方法であって、
懸濁された、前記マトリックス材料と、二十面体又は十二面体の対称性を有する前記ナノフォトニック材料と、を含む液体混合物を調製するステップ、
前記混合物を金型に注型するステップ、
前記混合物を前記金型内で凝固させ、それにより前記光学フィルタを形成するステップ、及び
前記光学フィルタを前記金型から取り出すステップ
を含み、
前記液体混合物を調製する前記ステップが、
前記マトリックス材料を含む第一の液体予備混合物を用意すること、
前記第一の予備混合物を第一の期間にわたり混合すること、
溶媒中に溶解したナノフォトニック材料を前記第一の予備混合物に混ぜ入れ、それにより第二の予備混合物を生成すること、及び
前記第二の予備混合物を第二の期間にわたり混合し、それにより前記溶媒を蒸発させ、懸濁された、前記マトリックス材料と、前記ナノフォトニック材料とを含む、前記液体混合物を生成することを含み、
前記マトリックス材料がポリ（メチルメタクリレート）を含み、前記第一の予備混合物がポリ（メチルメタクリレート）及びメチルメタクリレートを含む、方法。
【請求項１１】
前記第二の予備混合物の混合が、室温を上回る温度で実施される、請求項１０に記載の方法。
【請求項１２】
前記ナノフォトニック材料が、Ｃ６０フラーレン及び／若しくは高次フラーレン並びに／又は二十面体及び十二面体の対称性を有する他の材料を含む、請求項１０又は１１に記載の方法。
【請求項１３】
前記第一の予備混合物におけるポリ（メチルメタクリレート）の重量分率が０．７〜０．９の範囲にある、請求項１０〜１２のいずれか一項に記載の方法。
【請求項１４】
前記第一の予備混合物におけるメチルメタクリレートの重量分率が０．１〜０．３の範囲にある、請求項１０〜１３のいずれか一項に記載の方法。
【請求項１５】
前記混合物を前記金型内で凝固させる前記ステップが、前記混合物を前記金型内で第一の温度から第二の温度に加熱して、その後、前記混合物を前記第二の温度から第三の温度に冷却することを含む、請求項１０〜１４のいずれか一項に記載の方法。
【国際調査報告】
2019518995.tif 000028
2019518995.tif 000029